(57)【要約】【課題】  優れた難燃性、透明性、耐熱性、寸法安定性、成形性、二次加工性を有するポリアミド系樹脂組成物、及び、それを成形してなるフィルム、射出成形体を提供すること。【解決手段】  半芳香族ポリアミド樹脂（Ａ）とホスホニトリル酸フェニルエステル（Ｂ）からなる混合物（Ｘ）を７０質量％以上含有するポリアミド系樹脂組成物であって、前記半芳香族ポリアミド樹脂（Ａ）がテレフタル酸を主成分とするジカルボン酸成分（ａ−１）と、１，９−ノナンジアミン及び／または２−メチル−１，８−オクタンジアミンを主成分とするジアミン成分（ａ−２）とから構成され、かつ、前記混合物（Ｘ）中における前記半芳香族ポリアミド樹脂（Ａ）と前記ホスホニトリル酸フェニルエステル（Ｂ）の質量比が（Ａ）：（Ｂ）＝８０：２０〜９９：１である、ポリアミド系樹脂組成物。【選択図】  なし【特許請求の範囲】
【請求項１】
半芳香族ポリアミド樹脂（Ａ）とホスホニトリル酸フェニルエステル（Ｂ）からなる混合物（Ｘ）を７０質量％以上含有するポリアミド系樹脂組成物であって、前記半芳香族ポリアミド樹脂（Ａ）がテレフタル酸を主成分とするジカルボン酸成分（ａ−１）と、１，９−ノナンジアミン及び／または２−メチル−１，８−オクタンジアミンを主成分とするジアミン成分（ａ−２）とから構成され、かつ、前記混合物（Ｘ）中における前記半芳香族ポリアミド樹脂（Ａ）と前記ホスホニトリル酸フェニルエステル（Ｂ）の質量比が（Ａ）：（Ｂ）＝８０：２０〜９９：１である、ポリアミド系樹脂組成物。
【請求項２】
前記混合物（Ｘ）の結晶融解エンタルピーΔＨｍ（Ｘ）が３０Ｊ／ｇ以上、６０Ｊ／ｇ以下であることを特徴とする請求項１に記載のポリアミド系樹脂組成物。
【請求項３】
結晶融解エンタルピーΔＨｍ（Ｃ）が５Ｊ／ｇ未満である非晶性ポリアミド樹脂（Ｃ）を５質量％以上、３０質量％以下含有することを特徴とする請求項１又は２に記載のポリアミド系樹脂組成物。
【請求項４】
前記ポリアミド系樹脂組成物の結晶融解エンタルピーΔＨｍ（Ｙ）が３０Ｊ／ｇ以上、６０Ｊ／ｇ以下であることを特徴とする請求項１〜３のいずれか１項に記載のポリアミド系樹脂組成物。
【請求項５】
前記半芳香族ポリアミド樹脂（Ａ）のガラス転移温度Ｔｇ（Ａ）と、前記混合物（Ｘ）のガラス転移温度Ｔｇ（Ｘ）の差Ｔｇ（Ａ）−Ｔｇ（Ｘ）が５℃未満であることを特徴とする請求項１〜４のいずれか１項に記載のポリアミド系樹脂組成物。
【請求項６】
請求項１〜５のいずれか１項に記載のポリアミド系樹脂組成物を成形してなるフィルム。
【請求項７】
二軸延伸されてなる、請求項６に記載のフィルム。
【請求項８】
請求項１〜５のいずれか１項に記載のポリアミド系樹脂組成物を成形してなる射出成形体。
【発明の詳細な説明】
【技術分野】
【０００１】
本発明は、ポリアミド系樹脂組成物、及びそれを成形してなるフィルム、射出成形体に関する。より詳しくは、難燃性、透明性、耐熱性、寸法安定性、成形性、二次加工性に優れたポリアミド系樹脂組成物、及び、それを成形してなるフィルム、射出成形体に関する。
【背景技術】
【０００２】
芳香族ジカルボン酸と脂肪族ジアミンからなる半芳香族ポリアミド樹脂は、優れた耐熱性、低吸水性を有することから、近年、自動車や電子部材等の特定の用途に使用されている。このような、自動車や電子部材等の用途に用いられる射出成形体やフィルムには、火災防止のため難燃性が要求されるが、半芳香族ポリアミド樹脂は単独で用いる場合に難燃性が不十分である。そのため半芳香族ポリアミド樹脂の難燃化が要求されており、近年、様々な難燃化手法が検討されている。
【０００３】
例えば特許文献１（特開２０１３−６４０３２号公報）には、炭素数が８、１０、１２のいずれかであるジアミン成分とテレフタル酸を重合してなる半芳香族ポリアミド樹脂、及び、脂肪族ポリアミド樹脂の混合物に対して難燃剤を添加してなるポリアミド系樹脂組成物について開示されており、該半芳香族ポリアミド樹脂に含まれるジアミン成分の炭素数が偶数（８、１０、１２）であることにより、分子鎖がより安定な結晶構造をとるため、結晶性が向上し、難燃性のみならず、機械強度や成形サイクルが向上する旨の記載がある。
【０００４】
また、特許文献２（ＷＯ２０１１／０２４８０６号パンフレット）には、特定の構造を有する窒素含有化合物と特定の構造を有するリン含有化合物との反応生成物からなる難燃剤、及び、該難燃剤をポリエチレンテレフタレート樹脂、ポリブチレンテレフタレート樹脂、脂肪族ポリアミド系樹脂、半芳香族ポリアミド系樹脂、ポリカーボネート樹脂、変性ポリフェニレンオキサイド樹脂等に添加してなる樹脂組成物について開示されており、該樹脂組成物は高い難燃性、成形加工性、耐熱性、耐湿熱性、耐薬品性に優れる旨の記載がある。
【先行技術文献】
【特許文献】
【０００５】
【特許文献１】特開２０１３−６４０３２号公報
【特許文献２】ＷＯ２０１１／０２４８０６号パンフレット
【発明の概要】
【発明が解決しようとする課題】
【０００６】
しかしながら、特許文献１において想定されるような射出成形用途では高結晶性が好ましいものの、幅広い用途を想定すると必ずしも高結晶性が好ましくない場合もある。例えばフィルム用途では、キャストフィルムを製膜した後、フィルムに強度や耐熱性を持たせるために一般的に一軸もしくは二軸延伸を施すことがあるが、結晶性が高すぎると延伸する前に結晶化が進行してしまい、延伸が困難となる。また、結晶性が高いと球晶が成長し、光が散乱してフィルムの透明性が損なわれる。
【０００７】
また、特許文献２に用いられている難燃剤は分子が嵩高い上に分子量が大きいため、熱可塑性樹脂の分子鎖同士の会合を阻害し、ひいては結晶融解温度やガラス転移温度を低下させる（可塑化する）恐れがある。
【０００８】
本発明は、このような従来技術の課題に鑑み、優れた難燃性、透明性、耐熱性、寸法安定性、成形性、二次加工性を有するポリアミド系樹脂組成物、及び、それを成形してなるフィルム、射出成形体を提供することを目的とする。
【課題を解決するための手段】
【０００９】
本発明者は鋭意検討を行った結果、特定の半芳香族ポリアミド樹脂と、ホスホニトリル酸フェニルエステルとを特定の質量比で含有する混合物を主とするポリアミド系樹脂組成物が、優れた難燃性、透明性、耐熱性、寸法安定性、成形性、二次加工性を有し、フィルムや射出成形体として好適であることを見出し、本発明を完成するに至った。
【００１０】
すなわち本発明は以下の通りである。
［１］半芳香族ポリアミド樹脂（Ａ）とホスホニトリル酸フェニルエステル（Ｂ）からなる混合物（Ｘ）を７０質量％以上含有するポリアミド系樹脂組成物であって、前記半芳香族ポリアミド樹脂（Ａ）がテレフタル酸を主成分とするジカルボン酸成分（ａ−１）と、１，９−ノナンジアミン及び／または２−メチル−１，８−オクタンジアミンを主成分とするジアミン成分（ａ−２）とから構成され、かつ、前記混合物（Ｘ）中における前記半芳香族ポリアミド樹脂（Ａ）と前記ホスホニトリル酸フェニルエステル（Ｂ）の質量比が（Ａ）：（Ｂ）＝８０：２０〜９９：１である、ポリアミド系樹脂組成物。
［２］前記混合物（Ｘ）の結晶融解エンタルピーΔＨｍ（Ｘ）が３０Ｊ／ｇ以上、６０Ｊ／ｇ以下であることを特徴とする［１］に記載のポリアミド系樹脂組成物。
［３］さらに、結晶融解エンタルピーΔＨｍ（Ｃ）が５Ｊ／ｇ未満である非晶性ポリアミド樹脂（Ｃ）を５質量％以上、３０質量％以下含有することを特徴とする［１］又は［２］に記載のポリアミド系樹脂組成物。
［４］前記ポリアミド系樹脂組成物の結晶融解エンタルピーΔＨｍ（Ｙ）が３０Ｊ／ｇ以上、６０Ｊ／ｇ以下であることを特徴とする［１］〜［３］のいずれかに記載のポリアミド系樹脂組成物。
［５］前記半芳香族ポリアミド樹脂（Ａ）のガラス転移温度Ｔｇ（Ａ）と、前記混合物（Ｘ）のガラス転移温度Ｔｇ（Ｘ）の差Ｔｇ（Ａ）−Ｔｇ（Ｘ）が５℃未満であることを特徴とする［１］〜［４］のいずれかに記載のポリアミド系樹脂組成物。
［６］［１］〜［５］のいずれかに記載のポリアミド系樹脂組成物を成形してなるフィルム。
［７］二軸延伸されてなる、［６］に記載のフィルム。
［８］［１］〜［５］のいずれかに記載のポリアミド系樹脂組成物を成形してなる射出成形体。
【発明の効果】
【００１１】
本発明のポリアミド系樹脂組成物は、優れた難燃性、透明性、耐熱性、寸法安定性、成形性、二次加工性を有するため、それを成形してなるフィルム及び射出成形体は、電気・電子部品や自動車用部品、日用品、食品包装、又は、医薬品包装等に広く使用することができ、かつ、安定して生産することができる。
【発明を実施するための形態】
【００１２】
以下、本発明のポリアミド系樹脂組成物、及びそれを成形してなるフィルム、射出成形体の実施形態について詳細に説明する。
【００１３】
［半芳香族ポリアミド樹脂（Ａ）］
本発明に用いる半芳香族ポリアミド樹脂（Ａ）は、テレフタル酸を主成分とするジカルボン酸成分（ａ−１）と、１，９−ノナンジアミン及び／または２−メチル−１，８−オクタンジアミンを主成分とするジアミン成分（ａ−２）を重合して得られるポリアミド樹脂である。
【００１４】
前記半芳香族ポリアミド樹脂（Ａ）を構成するジカルボン酸成分（ａ−１）は、テレフタル酸を主成分とすることが重要である。すなわち、ジカルボン酸成分（ａ−１）のうち５０モル％を超える成分がテレフタル酸であることが重要であり、６０モル％以上であることがより好ましく、８０モル％以上であることがさらに好ましく、９０モル％以上であることが特に好ましく、とりわけジカルボン酸成分（ａ−１）の全て（１００モル％）がテレフタル酸であることが好ましい。
ジカルボン酸成分（ａ−１）が、テレフタル酸を主成分とすることにより、本発明のポリアミド系樹脂組成物が耐熱性や低吸水性に優れる。
なお、テレフタル酸以外のジカルボン酸成分としては、イソフタル酸や脂肪族カルボン酸、ヒドロキシカルボン酸から誘導されるジカルボン酸成分等を例示することができる。
【００１５】
前記半芳香族ポリアミド樹脂（Ａ）を構成するジアミン成分（ａ−２）は、１，９−ノナンジアミン及び／または２−メチル−１，８−オクタンジアミンを主成分とすることが重要である。すなわち、ジアミン成分（ａ−２）のうち５０モル％を超える成分が１，９−ノナンジアミン及び／または２−メチル−１，８−オクタンジアミンであることが重要であり、６０モル％以上であることがより好ましく、８０モル％以上であることがさらに好ましく、９０モル％以上であることが特に好ましく、とりわけジアミン成分（ａ−２）の全て（１００モル％）が１，９−ノナンジアミン及び／または２−メチル−１，８−オクタンジアミンであることが好ましい。
ジアミン成分（ａ−２）が、１，９−ノナンジアミン及び／または２−メチル−１，８−オクタンジアミンを主成分とすることにより、本発明のポリアミド系樹脂組成物が耐熱性や低吸水性、成形性に優れる。
なお、１，９−ノナンジアミン及び／または２−メチル−１，８−オクタンジアミン以外のジアミン成分としては、他の脂肪族ジアミン成分やキシリレンジアミン等の芳香族ジアミン成分を例示することができる。
【００１６】
前記ジアミン成分（ａ−２）は、１，９−ノナンジアミンのみを主成分としても良く、２−メチル−１，８−オクタンジアミンのみを主成分としても良く、１，９−ノナンジアミンと２−メチル−１，８−オクタンジアミンを併せて主成分としても良いが、本発明のポリアミド系樹脂組成物の機械強度や低吸水性、耐薬品性、透明性を向上する観点から、１，９−ノナンジアミンと２−メチル−１，８−オクタンジアミンを共に含有することが好ましい。
２−メチル−１，８−オクタンジアミンは、主鎖から分岐した置換基（メチル基）を有するため半芳香族ポリアミド樹脂（Ａ）の結晶化を遅らせる効果があり、また、溶融状態での分子鎖の絡み合いが強くなることから溶融粘度を増大させる効果がある。すなわち、半芳香族ポリアミド樹脂（Ａ）のジアミン成分（ａ−２）に２−メチル−１，８−オクタンジアミンを導入することによって、成形性及び二次加工性をより向上することができる。
【００１７】
前記ジアミン成分（ａ−２）中に１，９−ノナンジアミンと２−メチル−１，８−オクタンジアミンを共に含有する場合、両者のモル比は、１，９−ノナンジアミン：２−メチル−１，８−オクタンジアミン＝５０：５０〜９９：１の範囲であることが好ましい。中でも５０：５０〜９０：１０の範囲であることがより好ましく、５０：５０〜８０：２０の範囲であることがさらに好ましい。
２−メチル−１，８−オクタンジアミンの前記モル比が１以上であれば、前記半芳香族ポリアミド樹脂（Ａ）の結晶化度及び結晶化速度を低減することができ、本発明のポリアミド系樹脂組成物が成形性に優れる上、フィルムの延伸等の二次加工性にも優れる。また、押出成形時の球晶の成長が抑制されるため、透明性にも優れる。
また、２−メチル−１，８−オクタンジアミンの前記モル比が５０以下であれば、前記半芳香族ポリアミド樹脂（Ａ）の結晶化度が低くなりすぎることがなく、結晶融解温度が好適に維持され、耐熱性に優れる上、機械強度や低吸水性、耐薬品性にも優れる。
【００１８】
前記半芳香族ポリアミド樹脂（Ａ）のガラス転移温度Ｔｇ（Ａ）は１００℃以上、２００℃以下であることが好ましく、１１０℃以上、１９０℃以下であることがより好ましく、１２０℃以上、１８０℃以下であることがさらに好ましい。
ガラス転移温度Ｔｇ（Ａ）が１００℃以上であれば、本発明のポリアミド系樹脂組成物が耐熱性、寸法安定性に優れる。一方、ガラス転移温度Ｔｇ（Ａ）が２００℃以下であれば、本発明のポリアミド系樹脂組成物が成形性、靱性に優れる。
なお、ガラス転移温度Ｔｇ（Ａ）は後述の実施例に記載の方法で測定される。
【００１９】
前記半芳香族ポリアミド樹脂（Ａ）の結晶融解温度Ｔｍ（Ａ）は、２６０℃以上、３２０℃以下であることが好ましく、２６０℃以上、３１５℃以下であることがより好ましく、２６５℃以上、３１０℃以下であることがさらに好ましい。
結晶融解温度Ｔｍ（Ａ）が２６０℃以上であれば、本発明のポリアミド系樹脂組成物をプリント基板等の電子部材用途で使用する際に、半田リフロー工程等の高温工程で融解するおそれが小さく、耐熱性に優れる。一方、結晶融解温度Ｔｍ（Ａ）が３２０℃以下であれば、前記半芳香族ポリアミド樹脂（Ａ）の成形可能な温度と分解温度が近接することがなく、本発明のポリアミド系樹脂組成物を成形する際に、炭化物やゲル化物を生じるおそれが小さい。
なお、結晶融解温度Ｔｍ（Ａ）は後述の実施例に記載の方法で測定される。
【００２０】
前記半芳香族ポリアミド樹脂（Ａ）の結晶融解エンタルピーΔＨｍ（Ａ）は、３０Ｊ／ｇ以上、６０Ｊ／ｇ以下であることが好ましく、３５Ｊ／ｇ以上、５５Ｊ／ｇ以下であることがより好ましく、４０Ｊ／ｇ以上、５０Ｊ／ｇ以下であることがさらに好ましい。
結晶融解エンタルピーΔＨｍ（Ａ）が３０Ｊ／ｇ以上であれば、前記半芳香族ポリアミド樹脂（Ａ）の結晶化度が低くなりすぎることがなく、結晶融解温度が好適に維持され、本発明のポリアミド系樹脂組成物が耐熱性に優れる上、機械強度や低吸水性、耐薬品性にも優れる。一方、結晶融解エンタルピーΔＨｍ（Ａ）が６０Ｊ／ｇ以下であれば、前記半芳香族ポリアミド樹脂（Ａ）の結晶化度が高くなりすぎることがなく、本発明のポリアミド系樹脂組成物が成形性に優れる。
なお、結晶融解エンタルピーΔＨｍ（Ａ）は後述の実施例に記載の方法で測定される。
【００２１】
［ホスホニトリル酸フェニルエステル（Ｂ）］
本発明のポリアミド系樹脂組成物は、難燃剤としてホスホニトリル酸フェニルエステル（Ｂ）を含有することが重要である。ホスホニトリル酸フェニルエステル（Ｂ）を含有することにより、ポリアミド系樹脂組成物の耐熱性を損なうことなく難燃性を付与することができる。
ホスホニトリル酸フェニルエステル以外の難燃剤、例えば、リン酸エステル、縮合リン酸エステル等のリン系化合物を使用する場合には、半芳香族ポリアミド樹脂（Ａ）が可塑化されることによる耐熱性の低下を生じる。
【００２２】
なお、本発明に用いるホスホニトリル酸フェニルエステル（Ｂ）としては特に制限されず、公知の各種化合物を使用することが可能であり、商業的に入手可能なホスホニトリル酸フェニルエステル（Ｂ）としては、（株）伏見製薬所製の商品名「ラビトル  ＦＰ−１００」などを好ましく例示することができる。
【００２３】
［混合物（Ｘ）］
本発明のポリアミド系樹脂組成物に用いる混合物（Ｘ）は前記半芳香族ポリアミド樹脂（Ａ）と前記ホスホニトリル酸フェニルエステル（Ｂ）からなり、かつ、前記半芳香族ポリアミド樹脂（Ａ）と前記ホスホニトリル酸フェニルエステル（Ｂ）の質量比が（Ａ）：（Ｂ）＝８０：２０〜９９：１であることが重要である。
【００２４】
すなわち、前記混合物（Ｘ）中における前記ホスホニトリル酸フェニルエステル（Ｂ）の比率は、１質量％以上、２０質量％以下であることが重要であり、３質量％以上、１５質量％以下であることがより好ましく、５質量％以上、１０質量％以下であることがさらに好ましい。
混合物（Ｘ）中におけるホスホニトリル酸フェニルエステル（Ｂ）の比率が１質量％以上であれば、本発明のポリアミド系樹脂組成物が難燃性に優れ、厚みの薄いフィルム用途においても好適に使用できる。一方、ホスホニトリル酸フェニルエステル（Ｂ）の比率が２０質量％以下であれば、本発明のポリアミド系樹脂組成物が可塑化されるおそれが小さく、耐熱性と成形性に優れるだけでなく、ホスホニトリル酸フェニルエステル（Ｂ）が該樹脂組成物を成形してなる成形体の表面にブリードアウトするおそれも小さく、透明性などの外観に優れる。
【００２５】
本発明においては、前記半芳香族ポリアミド樹脂（Ａ）のガラス転移温度Ｔｇ（Ａ）と、前記混合物（Ｘ）のガラス転移温度Ｔｇ（Ｘ）の差Ｔｇ（Ａ）−Ｔｇ（Ｘ）が５℃未満であることが好ましく、３℃未満であることがより好ましく、１℃未満であることがさらに好ましい。
Ｔｇ（Ａ）−Ｔｇ（Ｘ）が５℃未満であれば、本発明のポリアミド系樹脂組成物がホスホニトリル酸フェニルエステル（Ｂ）添加による可塑化効果を受けることなく、該樹脂組成物を成形してなる成形体について、耐熱性を維持したまま難燃性を付与することができる。
【００２６】
前記混合物（Ｘ）の結晶融解エンタルピーΔＨｍ（Ｘ）は、３０Ｊ／ｇ以上、６０Ｊ／ｇ以下であることが好ましく、３５Ｊ／ｇ以上、５５Ｊ／ｇ以下であることがより好ましく、４０Ｊ／ｇ以上、５０Ｊ／ｇ以下であることがさらに好ましい。
結晶融解エンタルピーΔＨｍ（Ｘ）が３０Ｊ／ｇ以上であれば、本発明のポリアミド系樹脂組成物が耐熱性に優れる上、機械強度や低吸水性、耐薬品性にも優れる。一方、６０Ｊ／ｇ以下であれば、本発明のポリアミド系樹脂組成物が成形性に優れる。
【００２７】
本発明のポリアミド系樹脂組成物は、前記混合物（Ｘ）を７０質量％以上含有することが重要であり、７５質量％以上がより好ましく、８０質量％以上がさらに好ましく、８５質量％以上がなおさら好ましく、９０質量％以上が特に好ましく、９５質量％以上がとりわけ好ましい。
前記混合物（Ｘ）を７０質量％以上含有することにより、本発明のポリアミド系樹脂組成物が難燃性、耐熱性、機械強度、低吸水性、耐薬品性、成形性に優れる。
【００２８】
［非晶性ポリアミド樹脂（Ｃ）］
本発明のポリアミド系樹脂組成物には、非晶性ポリアミド樹脂（Ｃ）を含有しても良い。なお、本発明において、非晶性ポリアミド樹脂（Ｃ）とは、結晶融解エンタルピーΔＨｍ（Ｃ）が５Ｊ／ｇ未満のポリアミド樹脂をいう。
【００２９】
結晶融解エンタルピーΔＨｍ（Ｃ）が５Ｊ／ｇ未満の非晶性ポリアミド樹脂（Ｃ）を含有することによって、本発明のポリアミド系樹脂組成物の結晶化度を低く維持することが可能となる。すなわち、球晶の成長を抑制して本発明のポリアミド系樹脂組成物の透明性を向上し、成形性や二次加工性を付与することができる。
【００３０】
前記非晶性ポリアミド樹脂（Ｃ）を構成するジカルボン成分は特に限定されず、芳香族ジカルボン酸、脂肪族カルボン酸、ヒドロキシカルボン酸から誘導されるジカルボン酸のいずれでもよい。
また、前記非晶性ポリアミド樹脂（Ｃ）を構成するジアミン成分は特に限定されず、芳香族ジアミン、脂肪族ジアミンのいずれでもよい。
なお、前記非晶性ポリアミド樹脂（Ｃ）の結晶融解エンタルピーΔＨｍ（Ｃ）を５Ｊ／ｇ未満とする観点から、前記非晶性ポリアミド樹脂（Ｃ）を構成するジカルボン酸成分とジアミン成分のいずれか、又は両方について、その分子構造が嵩高いことが好ましい。
【００３１】
かかる非晶性ポリアミド樹脂（Ｃ）の具体例としては、ポリヘキサメチレンイソフタルアミド（ポリアミド６Ｉ）、ポリビス（３−メチル−４−アミノヘキシル）メタンテレフタルアミド（ポリアミドＰＡＣＭＴ）、ポリビス（３−メチル−４−アミノヘキシル）メタンイソフタルアミド（ポリアミドＰＡＣＭＩ）、ポリビス（３−メチル−４−アミノヘキシル）メタンドデカミド（ポリアミドＰＡＣＭ１２）、ポリビス（３−メチル−４−アミノヘキシル）メタンテトラデカミド（ポリアミドＰＡＣＭ１４）、またはこれらの混合物などが挙げられるが、これらに限定されるものではない。
【００３２】
前記非晶性ポリアミド樹脂（Ｃ）のガラス転移温度Ｔｇ（Ｃ）は１００℃以上、２００℃以下であることが好ましく、１１０℃以上、１９０℃以下であることがより好ましく、１２０℃以上、１８０℃以下であることがさらに好ましい。
ガラス転移温度Ｔｇ（Ｃ）が１００℃以上であれば、本発明のポリアミド系樹脂組成物が耐熱性、寸法安定性に優れる。一方、ガラス転移温度Ｔｇ（Ｃ）が２００℃以下であれば、本発明のポリアミド系樹脂組成物が成形性、靱性に優れる。
【００３３】
本発明のポリアミド系樹脂組成物に前記非晶性ポリアミド樹脂（Ｃ）を含有する場合、該樹脂組成物中に５質量％以上、３０質量％以下含有することが好ましい。より好ましくは５質量％以上、２５質量％以下であり、さらに好ましくは１０質量％以上、２０質量％以下である。
前記非晶性ポリアミド樹脂（Ｃ）を５質量％以上含有することにより、本発明のポリアミド系樹脂組成物が透明性や成形性、二次加工性に優れる。一方、前記非晶性ポリアミド樹脂（Ｃ）を３０質量％以下含有することにより、本発明のポリアミド系樹脂組成物が耐熱性、寸法安定性に優れる。
【００３４】
［その他の成分］
本発明のポリアミド系樹脂組成物には、前記混合物（Ｘ）及び前記非晶性ポリアミド樹脂（Ｃ）のほか、本発明の効果を損なわない範囲において、その他の熱可塑性樹脂、熱安定剤、酸化防止剤、紫外線吸収剤、光安定剤、結晶化促進剤、顔料、染料などの各種添加剤を含有することができる。
【００３５】
［ポリアミド系樹脂組成物］
本発明のポリアミド系樹脂組成物は、そのガラス転移温度Ｔｇ（Ｙ）が単一であることが好ましい。ここで、樹脂組成物のガラス転移温度が単一であるとは、樹脂組成物について歪み０．１％、周波数１０Ｈｚ、昇温速度３℃／分にて動的粘弾性の温度分散測定（ＪＩＳ  Ｋ７２４４−１０の動的粘弾性測定）により測定される損失正接（ｔａｎδ）の主分散のピークが１つ存在する、言い換えれば損失正接（ｔａｎδ）の極大値が１つ存在するという意味である。
【００３６】
一般的にポリマーブレンドのガラス転移温度が単一であるということは、混合する樹脂が分子レベルで相溶した状態にあることを意味し、相溶している系と認めることができる。
本発明のポリアミド系樹脂組成物を構成する半芳香族ポリアミド樹脂（Ａ）とホスホニトリル酸フェニルエステル（Ｂ）、さらに非晶性ポリアミド樹脂（Ｃ）やその他の熱可塑性樹脂が相溶系であり、その結果、本発明のポリアミド系樹脂組成物のガラス転移温度Ｔｇ（Ｙ）が単一であることにより、ポリアミド系樹脂組成物が透明性、機械特性、成形性にさらに優れるものとなる。
【００３７】
本発明のポリアミド系樹脂組成物の結晶融解エンタルピーΔＨｍ（Ｙ）は、３０Ｊ／ｇ以上、６０Ｊ／ｇ以下であることが好ましく、３５Ｊ／ｇ以上、５５Ｊ／ｇ以下であることがより好ましく、４０Ｊ／ｇ以上、５０Ｊ／ｇ以下であることがさらに好ましい。
結晶融解エンタルピーΔＨｍ（Ｙ）が３０Ｊ／ｇ以上であれば、本発明のポリアミド系樹脂組成物が耐熱性に優れる上、機械強度や低吸水性、耐薬品性にも優れる。一方、６０Ｊ／ｇ以下であれば、本発明のポリアミド系樹脂組成物が成形性に優れる。
【００３８】
［フィルム］
本発明のポリアミド系樹脂組成物は、これを成形することによって、フィルムを作製することができる。以下に、本発明のフィルムを成形する方法について説明する。
【００３９】
なお、一般的に「フィルム」とは、長さ及び幅に比べて厚さが極めて小さく、最大厚さが任意に限定されている薄い平らな製品で、通常、ロールの形で供給されるものをいい（ＪＩＳ  Ｋ６９００）、一般的に「シート」とは、ＪＩＳにおける定義上、薄く、その厚さが長さと幅のわりには小さく平らな製品をいう。しかし、シートとフィルムの境界は定かでなく、本発明において文言上両者を区別する必要がないので、本発明において「フィルム」は「シート」を含むものとする。
【００４０】
本発明のポリアミド系樹脂組成物を成形してなるフィルムの製造方法は特に限定されることなく、公知の製造方法を採用することができるが、中でも押出成形法により製造することが好ましい。
具体的には、前記半芳香族ポリアミド樹脂（Ａ）、前記ホスホニトリル酸フェニルエステル（Ｂ）、及び、必要に応じて前記非晶性ポリアミド樹脂（Ｃ）、その他の樹脂や添加剤等の原料を直接混合し、押出機に投入して成形するか、または、前記原料を二軸押出機を用いて溶融混合し、ストランド形状に押出してペレットを作製した後、このペレットを押出機に投入して成形する方法を挙げることができる。
いずれの方法においても、半芳香族ポリアミド樹脂（Ａ）、ホスホニトリル酸フェニルエステル（Ｂ）、及び、非晶性ポリアミド樹脂（Ｃ）の加水分解による分子量の低下を考慮する必要があり、均一に混合させるためには後者を選択するのが好ましい。そこで、以下後者の製造方法について説明する。
【００４１】
まず、前記半芳香族ポリアミド樹脂（Ａ）、ホスホニトリル酸フェニルエステル（Ｂ）、及び、必要に応じて前記非晶性ポリアミド樹脂（Ｃ）、その他の樹脂や添加剤を十分に乾燥して水分を除去した後、二軸押出機を用いて溶融混合し、ストランド形状に押出してペレットを作製する。この際、各原料の組成比や配合割合によって粘度が変化すること等を考慮して、溶融押出温度を適宜選択することが好ましい。
【００４２】
上記方法にて作製したペレットは、十分に乾燥させて水分を除去した後、押出機に投入してフィルムの成形に供することができる。フィルムの成形方法としては、一般的なＴダイキャスト法のほか、チューブラー法、インフレーション法などを採用することができる。なお、押出成形でない方法として、カレンダー法やプレス法なども採用することができる。
【００４３】
また、本発明のポリアミド系樹脂組成物を成形してなるフィルムは、少なくとも一軸方向に延伸されていても良く、延伸する場合は二軸延伸されていることが好ましい。
少なくとも一軸方向に延伸されていることによって、本発明のフィルムが機械強度、耐熱性、寸法安定性、透明性に優れる。
【００４４】
具体的には、前記の方法で作製した未延伸フィルムを、フィルムの流れ方向（縦方向、ＭＤ）、およびこれと直角な方向（横方向、ＴＤ）で、少なくとも一方向に、好ましくは縦横二軸方向に延伸する。
二軸延伸の方法としては、逐次二軸延伸、同時二軸延伸のいずれを用いてもよい。一般に、逐次二軸延伸は設備が簡便で、生産性が高いという利点があるが、結晶性樹脂の場合、縦方向に延伸した際に配向結晶化が進んでしまい、その後の横方向への延伸が困難となる場合があるため、結晶化速度が速い樹脂にはあまり向かないという欠点がある。一方、同時二軸延伸は縦横方向に均一に延伸されたフィルムが得られるが、設備が大型化しコストがかかるという欠点がある。樹脂の特性を鑑みてどちらかを選択する必要があるが、本発明のポリアミド系樹脂組成物からなるフィルムは、どちらの延伸法を用いても問題なく延伸が可能である。
【００４５】
上記方法により延伸された本発明のフィルムは、引き続き熱固定を施すことが好ましい。熱固定を施すことにより、本発明のフィルムに常温における寸法安定性を付与することができる。この場合の熱固定温度は、好ましくは、半芳香族ポリアミド樹脂（Ａ）の結晶融解温度Ｔｍ（Ａ）−４０℃以上、Ｔｍ（Ａ）−１０℃以下の範囲、より好ましくは、Ｔｍ（Ａ）−３０℃以上、Ｔｍ（Ａ）−１０℃以下の範囲である。熱固定温度が上記範囲内にあれば、フィルムの熱固定が十分に行われ、延伸時の応力が緩和され、十分な寸法安定性と機械強度を持ったフィルムが得られる。
【００４６】
［射出成形体］
本発明のポリアミド系樹脂組成物はまた、これを成形することによって、射出成形体を作製することができる。該射出成形体の製造方法は特に限定されることなく、公知の製造方法を採用することができる。この時、射出成形体の製造に用いる本発明のポリアミド系樹脂組成物の製造についても、前記フィルムの製造方法の場合と同様の方法を採用することができる。
【００４７】
［用途］
本発明のポリアミド系樹脂組成物を成形してなるフィルムや射出成形体は、電気・電子部品や自動車用部品、日用品、食品包装、又は、医薬品包装等に広く使用することができる。
【実施例】
【００４８】
以下に実施例を示すが、これらにより本発明は何ら制限を受けるものではない。なお、実施例中に示す結果は以下の方法で評価を行った。
【００４９】
（１）難燃性
実施例及び比較例で作製した未延伸フィルムについて、長さ２００ｍｍ×幅５０ｍｍ×厚さ０．１ｍｍの試験片を用いて、Ｕｎｄｅｒｗｒｉｔｅｒｓ  Ｌａｂｏｒａｔｏｒｉｅｓ社の安全標準ＵＬ９４垂直燃焼試験の手順に基づき、ｎ＝５にてキャストフィルムの燃焼試験を実施した。ＵＬ９４垂直燃焼試験（ＵＬ９４Ｖ）の判定基準に基づき、難燃性をＶ−０、Ｖ−１、Ｖ−２、不適合のいずれかで評価した。難燃性がＶ−０〜Ｖ−２であるものを合格とした。
【００５０】
（２）ヘーズ（曇価）
実施例及び比較例で作製した未延伸フィルムについて、ＪＩＳ  Ｋ７１０５に基づいて、全光線透過率および拡散透過率を測定し、ヘーズを以下の式で算出した。厚み１００μｍでのヘーズが４％以下であるものを合格とした。
［ヘーズ］＝［拡散透過率］／［全光線透過率］×１００
【００５１】
（３）結晶融解温度Ｔｍ及び結晶融解エンタルピーΔＨｍ
実施例及び比較例で使用した各種材料、及び、作製した未延伸フィルムについて、ＪＩＳ  Ｋ７１２１に準じて、加熱速度１０℃／分で示差走査熱量計（ＤＳＣ）測定を用い、昇温過程における結晶融解温度Ｔｍと結晶融解エンタルピーΔＨｍを測定した。
作製した未延伸フィルムについてはΔＨｍ（Ｙ）の値が３０Ｊ／ｇ以上、６０Ｊ／ｇ以下の範囲に入っているものを合格とした。
【００５２】
（４）加熱収縮率
実施例及び比較例で作製した二軸延伸フィルムを熱風循環式オーブンを用いて設定温度２００℃で３０分間加熱し、加熱後の収縮率をＭＤ、ＴＤについて測定した。ＭＤ、ＴＤ共に収縮率が１％以下のものを合格、ＭＤ、ＴＤの少なくとも一方の熱収縮率が１％より大きいものを不合格とした。
【００５３】
（５）ガラス転移温度Ｔｇ
実施例及び比較例で使用した各種材料、及び、作製した未延伸フィルムについて、粘弾性スペクトロメーターＤＶＡ−２００（アイティー計測制御株式会社製）を用い、歪み０．１％、周波数１０Ｈｚ、昇温速度３℃／分にて動的粘弾性の温度分散測定（ＪＩＳ  Ｋ７２４４−１０の動的粘弾性測定）を行った。そして損失正接（ｔａｎδ）の主分散のピークを示す温度をガラス転移温度Ｔｇとした。
【００５４】
＜半芳香族ポリアミド樹脂（Ａ）＞
（Ａ）−１：ＰＡ９Ｔ（（株）クラレ製、商品名：Ｇｅｎｅｓｔａｒ ＴＳ−２９６、ジカルボン酸成分：テレフタル酸＝１００モル％、ジアミン成分：１，９−ノナンジアミン／２−メチル−１，８−オクタンジアミン＝５０モル％／５０モル％、結晶融解温度：２６７℃、ガラス転移温度：１２８℃、結晶融解エンタルピー：４６Ｊ／ｇ）
（Ａ）−２：ＰＡ１０Ｔ（ダイセル・エボニック（株）製、商品名Ｖｅｓｔａｍｉｄ  ＨＴ  ｐｌｕｓ  Ｍ３０００、ジカルボン酸成分：テレフタル酸＝１００モル％、ジアミン成分：１，１０−デカンジアミン＝１００モル％、結晶融解温度：２９３℃、ガラス転移温度：１３０℃、結晶融解エンタルピー：６２Ｊ／ｇ）
【００５５】
＜ホスホニトリル酸フェニルエステル（Ｂ）＞
（Ｂ）−１：ホスファゼン誘導体（（株）伏見製薬所製、商品名：ラビトル  ＦＰ−１１０）
【００５６】
＜非晶性ポリアミド樹脂（Ｃ）＞
（Ｃ）−１：非晶性ポリアミド樹脂（ダイセル・エボニック（株）製、商品名トロガミド Ｔ−５０００、ジカルボン酸成分：テレフタル酸＝１００モル％、ジアミン成分：２，２，４−トリメチルヘキサメチレンジアミン／２，４，４−トリメチルヘキサメチレンジアミン＝４０モル％／６０モル％、ガラス転移温度：１６２℃、結晶融解エンタルピー：０Ｊ／ｇ）
【００５７】
（実施例１）
（Ａ）−１、及び、（Ｂ）−１を混合質量比９５：５の割合でドライブレンドした後、Φ２５ｍｍ同方向二軸押出機を用いて２８０℃で混練し、Ｔダイより押出した。次いで約３０℃のキャスティングロールにて急冷し、厚み１００μｍの未延伸フィルムを作製した。得られた未延伸フィルムについて、難燃性、ヘーズ、結晶融解エンタルピー、ガラス転移温度の評価を行った。
その後、得られた未延伸フィルムを１３０℃の条件下でロール式延伸機にて縦方向に３倍延伸し、次いで、この縦延伸フィルムの端部をテンタークリップで保持し、テンターオーブン内で１３０℃の条件下で横方向に３倍に延伸した後、２５０℃で熱固定を行った。得られた二軸延伸フィルムについて加熱収縮率の評価を行った。結果を表１に示す。
【００５８】
（実施例２）
（Ａ）−１、（Ｂ）−１、及び、（Ｃ）−１を混合質量比７５：５：２０の割合で混合した以外は実施例１と同様の方法でフィルムの作製、及び、評価を行った。結果を表１に示す。
【００５９】
（実施例３）
（Ａ）−１、及び、（Ｂ）−１を混合質量比９９：１の割合で混合した以外は実施例１と同様の方法でフィルムの作製、及び、評価を行った。結果を表１に示す。
【００６０】
（比較例１）
（Ａ）−１、及び、（Ｂ）−１を混合質量比９９．７：０．３の割合で混合した以外は実施例１と同様の方法でフィルムの作製、及び、評価を行った。結果を表１に示す。
【００６１】
（比較例２）
（Ａ）−１を（Ａ）−２に変更した以外は実施例１と同様の方法でフィルムの作製、及び、評価を行った。結果を表１に示す。
【００６２】
（比較例３）
（Ａ）−１、（Ｂ）−１、及び、（Ｃ）−１を混合質量比５５：５：４０の割合で混合した以外は実施例１と同様の方法でフィルムの作製、及び、評価を行った。結果を表１に示す。
【００６３】
（比較例４）
（Ｂ）−１の代わりに縮合リン酸エステル（大八化学工業（株）製、商品名：ＰＸ−２００、（Ｎ）−１とする）を用いた以外は実施例１と同様の方法でフィルムの製作、及び、評価を行った。結果を表１に示す。
【００６４】
【表１】
2015030751.tif 000002
【００６５】
表１の実施例１〜３より、本発明のポリアミド系樹脂組成物は、優れた難燃性、透明性、耐熱性、寸法安定性、成形性、二次加工性（延伸性）を有することがわかる。
一方、比較例１においては、ホスホニトリル酸フェニルエステルが所定量より少ないため、難燃性が不足していた。
比較例２においては、使用した半芳香族ポリアミド樹脂が所定のジアミン成分を含まず、結晶性が高すぎて未延伸フィルム作製時に既に結晶化が進行しており、透明性（ヘーズ）が悪化していた上、その状態で延伸を施したため、寸法安定性（加熱収縮率）も悪化していた。
比較例３においては、混合物（Ｘ）の含有比率が所定量より少ないため、結晶性が低下し、耐熱性が不足して加熱収縮率が悪化していた。
比較例４においては、ホスホニトリル酸フェニルエステルの代わりに縮合リン酸エステルを使用したため、樹脂組成物が可塑化して混合物（Ｘ）のガラス転移温度Ｔｇ（Ｘ）（＝Ｔｇ（Ｙ））が半芳香族ポリアミド樹脂（Ａ）のガラス転移温度Ｔｇ（Ａ）より５℃以上低下し、耐熱性が不足して加熱収縮率が悪化していた。